Procédé de synthèse de nanoparticules de matériau organosilice mésoporeux périodique, dit PMO, pour le captage de CO 2 , ce procédé comprenant les étapes suivantes : - mélange d’un premier précurseur comprenant du bis(triethoxysilyl)ethane, dit BTEE, ou du 1,4-bis(triethoxysilyl)benzene, ou du bis(triethoxysilyl)ethylene avec un deuxième précurseur comprenant un élément de la famille des hétérocycles azotés, - ajout du mélange dans une solution comprenant un tensioactif en milieu basique, ce tensioactif étant un halogénure de cétrimonium ou du tosylate de cétrimonium, - synthèse de nanoparticules par un procédé sol-gel, - récupération des nanoparticules contenues dans la solution. Procédé selon la revendication 1, caractérisé en ce que le deuxième précurseur est de la bipyridine trialkoxysilylée. Procédé selon la revendication 2, caractérisé en ce que le deuxième précurseur est le 5,5'-bis(triisopropoxysilyl)-2,2'-bipyridine. Procédé selon la revendication 2, caractérisé en ce que le deuxième précurseur est le 5,5'-bis(triethoxysilyl)-2,2'-bipyridine. Procédé selon la revendication 1, caractérisé en ce que le deuxième précurseur est l’aminopyridine monosilylée. Procédé selon la revendication 2 à 5, caractérisé en ce que le mélange comprend le deuxième précurseur à une fraction molaire inférieure ou égale à 15 %, le reste de la fraction étant constitué par le premier précurseur. Procédé selon la revendication 2 à 5, caractérisé en ce que le mélange comprend le deuxième précurseur à une fraction molaire inférieure ou égale à 10 %, le reste de la fraction étant constitué par le premier précurseur. Procédé selon la revendication 2 à 5, caractérisé en ce que le mélange comprend le deuxième précurseur à une fraction molaire inférieure ou égale à 6 %, le reste de la fraction étant constitué par le premier précurseur. Procédé selon l’une quelconque des revendications précédentes, caractérisé en ce que la synthèse par procédé sol-gel comprend une hydrolyse polycondensation des précurseurs en milieu basique dilué pour former les nanoparticules de PMO. Procédé selon l’une quelconque des revendications précédentes, caractérisé en ce que l’étape de récupération des nanoparticules comprend l’extraction de tensioactif restant dans la solution après synthèse et séchage des nanoparticules. Procédé selon l’une quelconque des revendications précédentes, caractérisé en ce que l’halogénure est du fluorure, bromure, chlorure ou iodure. Capteur de CO 2 comprenant des nanoparticules de matériau organosilice mésoporeux périodique, dit PMO, obtenues par un procédé selon l’une quelconque des revendications précédentes. Utilisation d’un capteur selon la revendication 12 ayant adsorbé du CO 2 , cette utilisation comprenant une conversion du CO 2 en carbonates par ouverture de groupes époxydes. Utilisation d’un capteur selon la revendication 12 ayant adsorbé du CO 2 , cette utilisation comprenant une conversion du CO 2 en oxazolidinones par ouverture de groupes aziridines. Utilisation d’un capteur selon la revendication 12 ayant adsorbé du CO 2 , cette utilisation comprenant une hydrogénation du CO 2 par complexation à l’aide de catalyseurs de ruthénium, iridium ou autre métal de transition afin d’obtenir un carburant de synthèse.